Взрывчатый состав для литых разрывных зарядов
EXPLOSIVE COMPOSITION FOR CAST EXPLOSIVE CHARGES

Изобретение относится к области оборонной техники.
Предлагаются термостойкие литьевые взрывчатые смеси на основе наполнителей и термостойкой жидкой связки, которые после смешения отверждаются при комнатной температуре.
В связи с развитием военной взрывной техники возникла необходимость эксплуатации разрывных зарядов для специальных видов изделий при повышенной температуре 180°-200°C. Это обусловлено применением боеприпасов, например стержневых боевых частей ракет, авиационных реактивных снарядов и др. при температурах 180°÷200°C. Изделия имеют либо сложную конфигурацию, либо большой вес заряда (64 кг). Метод прессования для таких изделий не целесообразен ввиду отсутствия прессовых мощностей на специализированных заводах. Для таких изделий наиболее приемлемым является метод литья.
Ранее предлагались литьевые составы на основе гексогена. Такие составы не выдерживают более высоких температур чем 170°C.
Целью предлагаемого изобретения является создание термостойкой взрывчатой смеси, способной выдерживать повышенные температуры 180°-200°C, пригодной для снаряжения боеприпасов методом литья.
Сущность изобретения заключается в создании литьевого взрывчатого термостойкого состава, стойкого к повышенным температурам (180°-200°C), на основе мощного термостойкого ВВ - окто-гена и термостойкой жидкотекучей связки СКТН-I.
После снаряжения изделий состав полимеризуется при комнатной температуре, не давая усадки.
Индексация и шифр составов приводится в табл. №1.
таблица №1
№№ пп
шифр состава
компоненты, вес.ч.
октоген МРТУ 3-481-66
алюминиев порошок ПА-4 ГОСТ 6058-51
СКТН-1+К-1МРТУ 383-200-65, МРТУ 6-02-359-66, 93:7<sup>Х</sup>
марка "А"
марка "Б"
1
C-20A
50
17
15
18
2
C-250
56
19
-
25
3
C-200
60
20
-
20
4
C-180
61
21
-
18
5
C-150
63
22
-
15
Примечание: соотношение связки и отвердителя может меняться в зависимости от требуемой живучести состава.
2
2
Октоген марки "А" берется с удельной поверхностью - 180-300 см/г, марки "Б" - 1200-1500 см/г.
Основные характеристики составов приводятся ниже (табл. №2).
таблица №2
№№пп
Перечень основных показателей
составы
С-20А
C-150
С-250
1
Химическая стойкость при 110°C за 24 часа, мм рт.ст.
-9/-10
-4/5
9/1
2
Температура вспышки при 1- минутной задержке, °C
284-286
273-276
272-276
3
Температура начала термического разложения, °C время до начала разложения мин
<img file="00000001.tif" he="10" wi="14" img-content="undefined" img-format="tif" />
<img file="00000002.tif" he="10" wi="17" img-content="undefined" img-format="tif" />
<img file="00000003.tif" he="10" wi="7" img-content="undefined" img-format="tif" />
4
Чувствительность к удару по стандартной пробе, %(Р=10 кг) (H=25 см)
56
34
2
5
Чувствительность к трению на приборе КПИ при условии нормального прижатия, кг/ см<sup>2</sup>, %
3000-0 4000-40 5000-70 6000-100
2000-8 3000-56 4000-100
4000-16 5000-64 6000-88
6
Скорость детонации, м/сек при плотности г/см<sup>3</sup>,
7238 ρ=1,64
7650-7700 ρ=1,60
7
Фугасность, см<sup>3</sup>
480-510
375
248
8
Бризантность по Гессу, мм
6,5-7,0
16,5-17,2
2,5-3
9
Порог термостабильности для лабораторных образцов весом5 г, в условиях атмосферы воздуха, °C
200
200
1
2
3
4
5
Основные показатели состава С-20А после термирования
10
Химическая стойкость при 110°C за 24 часа, мм рт.ст.
-21/-16
11
Чувствительность к удару
a) по стандартной пробе, % (Р=10 кг) (H=25 см)
100
б) по стандарт. пробе, %(P=5 кг, H=25 cм)
12
Чувствительность к трению по КПИ, %
2000-16 3000-68 4000-100
13
Температура вспышки при 1- минутной задержке, °C,
276-280
14
Температура начала термического разложения, °C время до начала разложения мин
<img file="00000004.tif" he="10" wi="18" img-content="undefined" img-format="tif" />
15
Фугасность, см<sup>3</sup>
463
16
Скорость детонации, м/сек
7100-7200
Была определена термостойкость зарядов из состава С-20А весом 1,0 кг в условиях атмосферы воздуха.
Готовились заряды диаметром 75 мм, высотой 140 мм.
Заряды выдерживали нагрев при 180°C в течение 6 часов.
(Термостойкость при более высоких температурах не проверялась) После термирования структура и монолитность заряда не изменились.
Приготовление составов может быть осуществлено в смесителях типа Вернер-Пфлейдерера.
Реологические свойства состава позволяют снаряжать изделия известными методами литья.
Один из предлагаемых составов С-20А испытан в изделиях К-13, К-23 в мишенной обстановке с положительными результатами.